(57)【要約】【課題】十分な消臭機能を有する酸化セルロース繊維、それを用いた衛生薄葉紙及び吸収性物品を提供する。【解決手段】酸化セルロース繊維の絶乾質量に対するカルボキシル基又はカルボキシレート基量が０．１〜２．０ｍｍｏｌ／ｇである酸化セルロース繊維に対し、Ａｇ、Ａｕ、Ｐｔ、Ｐｄ、Ｎｉ、Ｍｎ、Ｆｅ、Ｔｉ、Ａｌ、Ｚｎ及びＣｕの群から選ばれる１種以上の金属元素のイオンを含有し、金属イオン含有セルロース繊維のカナダ標準濾水度が３０〜４００ｍｌである金属イオン含有セルロース繊維である。【選択図】図３【特許請求の範囲】
【請求項１】
酸化セルロース繊維の絶乾質量に対するカルボキシル基又はカルボキシレート基量が０．１〜２．０ｍｍｏｌ／ｇである酸化セルロース繊維に対し、Ａｇ、Ａｕ、Ｐｔ、Ｐｄ、Ｎｉ、Ｍｎ、Ｆｅ、Ｔｉ、Ａｌ、Ｚｎ及びＣｕの群から選ばれる１種以上の金属元素のイオンを含有し、
前記金属イオン含有セルロース繊維のカナダ標準濾水度が３０〜４００ｍｌである金属イオン含有セルロース繊維。
【請求項２】
前記金属イオン含有セルロース繊維のカナダ標準濾水度が５０〜２００ｍｌである請求項１記載の金属イオン含有セルロース繊維。
【請求項３】
前記金属イオン含有セルロース繊維の平均繊維長が０．５〜２．５ｍｍ、平均繊維径が１０〜４０μｍである請求項１又は２に記載の金属イオン含有セルロース繊維。
【請求項４】
前記金属含有セルロース繊維の絶乾質量に対する前記金属元素イオンの含有量が１０〜６０ｍｇ／ｇである請求項１又は２記載の金属イオン含有セルロース繊維。
【請求項５】
請求項１〜４のいずれか一項記載の金属含有セルロース繊維を含有する衛生薄葉紙。
【請求項６】
前記金属含有セルロース繊維を２〜３０質量％含有する請求項５記載の衛生薄葉紙。
【請求項７】
吸収コアと、前記吸収コアを被覆し、又は前記吸収コアに積層されるコアラップシートと、前記コアラップシートの少なくとも一方の面を覆う液透過性の外層シートと、を有する吸収性物品であって、
前記コアラップシートは、請求項５又は６に記載の衛生薄葉紙である、吸収性物品。
【発明の詳細な説明】
【技術分野】
【０００１】
本発明は、金属含有セルロース繊維、それを用いた衛生薄葉紙及び吸収性物品に関する。
【背景技術】
【０００２】
セルロース系原料（セルロース系繊維）を２，２，６，６−テトラメチル−１−ピペリジン−Ｎ−オキシラジカル（以下、ＴＥＭＰＯと称する）と安価な酸化剤である次亜塩素酸ナトリウムとの共存下で処理すると、セルロース系原料の表面にカルボキシル基を効率よく導入することができ、酸化セルロース繊維を得ることができる（特許文献１、２）。
この酸化セルロース繊維は表面にカルボキシル基又はカルボキシレート基が局在化しており、様々な用途への展開が期待されている。具体的な利用については、特許文献１にはＴＥＭＰＯ酸化パルプの消臭剤への利用、特許文献２には補強材としての利用が開示されている。
【先行技術文献】
【特許文献】
【０００３】
【特許文献１】国際公開ＷＯ２０１４／０９７９２９号
【特許文献２】特開２０１５−０００９３５号公報
【発明の概要】
【発明が解決しようとする課題】
【０００４】
しかしながら、特許文献１〜特許文献２のいずれの利用においても、消臭効果、補強効果の向上は見られるものの、更なる改善が求められている。【０００５】
そこで、本発明は、消臭効果、補強効果に優れる金属含有セルロース繊維、それを用いた衛生薄葉紙及び吸収性物品を提供することを目的とする。
【課題を解決するための手段】
【０００６】
上記課題を解決するため、本発明の金属イオン含有セルロース繊維は、酸化セルロース繊維の絶乾質量に対するカルボキシル基又はカルボキシレート基量が０．１〜２．０ｍｍｏｌ／ｇである酸化セルロース繊維に対し、Ａｇ、Ａｕ、Ｐｔ、Ｐｄ、Ｎｉ、Ｍｎ、Ｆｅ、Ｔｉ、Ａｌ、Ｚｎ及びＣｕの群から選ばれる１種以上の金属元素のイオンを含有し、前記金属イオン含有セルロース繊維のカナダ標準濾水度が３０〜４００ｍｌである。【０００７】
前記金属イオン含有セルロース繊維のカナダ標準濾水度が５０〜２００ｍｌであることが好ましい。
前記金属イオン含有セルロース繊維の平均繊維長が０．５〜２．５ｍｍ、平均繊維径が１０〜４０μｍであることが好ましい。
前記金属含有セルロース繊維の絶乾質量に対する前記金属元素イオンの含有量が１０〜６０ｍｇ／ｇであることが好ましい。【０００８】
本発明の衛生薄葉紙は、前記金属含有セルロース繊維を含有する。
本発明の衛生薄葉紙は、前記金属含有セルロース繊維を２〜３０質量％含有することが好ましい。【０００９】
本発明の吸収性物品は、吸収コアと、前記吸収コアを被覆し、又は前記吸収コアに積層されるコアラップシートと、前記コアラップシートの少なくとも一方の面を覆う液透過性の外層シートと、を有する吸収性物品であって、前記コアラップシートは、前記衛生薄葉紙である。
【発明の効果】
【００１０】
本発明によれば、消臭効果、補強効果に優れる金属含有セルロース繊維、それを用いた衛生薄葉紙及び吸収性物品を提供することができる。
【図面の簡単な説明】
【００１１】
【図１】本発明の実施形態に係る吸収性物品の外観を示す斜視図である。
【図２】図１のＡ−Ａ線に沿う断面図である。
【図３】実施例１の酸化セルロース繊維の電子顕微鏡像を示す図である。
【発明を実施するための形態】
【００１２】
（酸化セルロース繊維）
本発明において、酸化セルロース繊維の製造方法は限定されるものではなく、木材パルプなどのセルロース原料（セルロース繊維）を、Ｎ−オキシル化合物と、臭化物、ヨウ化物若しくはこれらの混合物からなる群から選択される化合物との存在下で酸化剤を用いて水中で酸化する製造方法、又はオゾンを含む気体とセルロース原料とを接触させることにより酸化する製造方法などを例示することができる。
【００１３】
本発明において、セルロース原料を、Ｎ−オキシル化合物と、臭化物、ヨウ化物若しくはこれらの混合物からなる群から選択される化合物との存在下で酸化剤を用いて水中で酸化して製造すると、セルロース表面のグルコピラノース環のＣ６位の一級水酸基が選択的に酸化され、表面にカルボキシル基（−ＣＯＯＨ）またはカルボキシレート基（−ＣＯＯ−）とを有する酸化セルロース繊維を得ることができる。反応時のセルロースの濃度は特に限定されないが、５質量％以下が好ましい。
【００１４】
なお、カルボキシル基またはカルボキシレート基を合わせて「酸基」ともいう。
酸基の含有量は、特開２００８−００１７２８号公報の段落００２１に開示されている方法によって測定できる。すなわち、精秤した乾燥セルロース試料を用いて０．５〜１質量％のスラリー６０ｍＬを調製し、０．１ｍｏｌ／Ｌの塩酸水溶液によってｐＨを約２．５とする。その後、０．０５ｍｏｌ／Ｌの水酸化ナトリウム水溶液を滴下して電気伝導度測定を行う。測定はｐＨが約１１になるまで続ける。電気伝導度の変化が緩やかな弱酸の中和段階を示すまでに消費された水酸化ナトリウム量（Ｖ）から、下式を用いて酸基量Ｘ１を求める。
Ｘ１（ｍｍｏｌ／ｇ）＝Ｖ（ｍＬ）×０．０５／セルロースの質量（ｇ）
【００１５】
Ｎ−オキシル化合物とは、ニトロキシラジカルを発生しうる化合物をいう。Ｎ−オキシル化合物としては、目的の酸化反応を促進する化合物であれば、いずれの化合物も使用できる。例えば、２，２，６，６−テトラメチルピペリジン−１−オキシラジカル（ＴＥＭＰＯ）及びその誘導体（例えば４−ヒドロキシＴＥＭＰＯ）が挙げられる。
【００１６】
Ｎ−オキシル化合物の使用量は、原料となるセルロースを酸化できる触媒量であればよく、特に制限されない。例えば、絶乾１ｇのセルロースに対して、０．０１〜１０ｍｍｏｌが好ましく、０．０１〜１ｍｍｏｌがより好ましく、０．０５〜０．５ｍｍｏｌがさらに好ましい。また、反応系に対し０．１〜４ｍｍｏｌ／Ｌ程度がよい。
【００１７】
臭化物とは臭素を含む化合物であり、その例には、水中で解離してイオン化可能な臭化アルカリ金属が含まれる。また、ヨウ化物とはヨウ素を含む化合物であり、その例には、ヨウ化アルカリ金属が含まれる。臭化物またはヨウ化物の使用量は、酸化反応を促進できる範囲で選択できる。臭化物およびヨウ化物の合計量は、例えば、絶乾１ｇのセルロースに対して、０．１〜１００ｍｍｏｌが好ましく、０．１〜１０ｍｍｏｌがより好ましく、０．５〜５ｍｍｏｌがさらに好ましい。
【００１８】
酸化剤としては、公知のものを使用でき、例えば、ハロゲン、次亜ハロゲン酸、亜ハロゲン酸、過ハロゲン酸またはそれらの塩、ハロゲン酸化物、過酸化物などを使用できる。中でも、安価で環境負荷の少ない次亜塩素酸ナトリウムは好ましい。酸化剤の適切な使用量は、例えば、絶乾１ｇのセルロースに対して、０．５〜５００ｍｍｏｌが好ましく、０．５〜５０ｍｍｏｌがより好ましく、１〜２５ｍｍｏｌがさらに好ましく、３〜１０ｍｍｏｌが最も好ましい。また、例えば、Ｎ−オキシル化合物１ｍｏｌに対して１〜４０ｍｏｌが好ましい。
【００１９】
セルロースの酸化工程は、比較的温和な条件であっても反応を効率よく進行させられる。よって、反応温度は４〜４０℃が好ましく、また１５〜３０℃程度の室温であってもよい。反応の進行に伴ってセルロース中にカルボキシル基が生成するため、反応液のｐＨの低下が認められる。酸化反応を効率よく進行させるためには、水酸化ナトリウム水溶液などのアルカリ性溶液を添加して、反応液のｐＨを８〜１２、好ましくは１０〜１１程度に維持することが好ましい。反応媒体は、取扱い性の容易さや、副反応が生じにくいこと等から、水が好ましい。
【００２０】
酸化反応における反応時間は、酸化の進行の程度に従って適宜設定することができ、通常は０．５〜６時間、例えば、０．５〜４時間程度である。
【００２１】
また、酸化反応は、２段階に分けて実施してもよい。例えば、１段目の反応終了後に濾別して得られた酸化セルロースを、再度、同一または異なる反応条件で酸化させることにより、１段目の反応で副生する食塩による反応阻害を受けることなく、効率よく酸化させることができる。
【００２２】
また、セルロース原料をオゾンを含む気体と接触させることにより酸化セルロース繊維を製造する場合、グルコピラノース環の少なくとも２位及び６位の水酸基が酸化されると共に、セルロース鎖の分解が起こる。オゾンを含む気体中のオゾン濃度は、５０〜２５０ｇ／ｍ３であることが好ましく、５０〜２２０ｇ／ｍ３であることがより好ましい。セルロース原料に対するオゾン添加量は、セルロース原料の固形分を１００質量部とした際に、０．１〜３０質量部であることが好ましく、５〜３０質量部であることがより好ましい。オゾン処理温度は、０〜５０℃であることが好ましく、２０〜５０℃であることがより好ましい。オゾン処理時間は、特に限定されないが、１〜３６０分程度であり、３０〜３６０分程度が好ましい。オゾン処理の条件がこれらの範囲内であると、セルロースが過度に酸化及び分解されることを防ぐことができ、酸化セルロースの収率が良好となる。
オゾン処理を施した後に、酸化剤を用いて、追酸化処理を行ってもよい。追酸化処理に用いる酸化剤は、特に限定されないが、二酸化塩素、亜塩素酸ナトリウム等の塩素系化合物や、酸素、過酸化水素、過硫酸、過酢酸などが挙げられる。例えば、これらの酸化剤を水またはアルコール等の極性有機溶媒中に溶解して酸化剤溶液を作成し、溶液中にセルロース原料を浸漬させることにより追酸化処理を行うことができる。
【００２３】
酸化セルロースのカルボキシル基の量は、上記した酸化剤の添加量、反応時間等の反応条件をコントロールすることで調整することができる。
【００２４】
本発明において、繊維長及び繊維径は、セルロース繊維の電子顕微鏡像または原子間力顕微鏡像から求めることができる。
【００２５】
また、カナダ標準濾水度は、カナダ標準濾水度測定法（JIS P 8121:2012）に基づき測定することができる。
【００２６】
（酸基の量）
本発明において、酸化セルロース繊維の絶乾質量に対するカルボキシル基又はカルボキシレート基量が０．１〜２．０ｍｍｏｌ／ｇである。
酸基の量が０．１ｍｍｏｌ／ｇ未満であると、セルロース繊維表面に存在する後述の金属イオンの量が十分でなく、消臭機能に劣る。酸基の量が２．０ｍｍｏｌ／ｇを超えると、酸化セルロース繊維を用いた抄紙の際のろ水性が悪化し、脱水負荷が大きくなる。
【００２７】
（金属イオン含有セルロース繊維）
本発明の金属イオン含有セルロース繊維は、上記酸化セルロース繊維に対し、Ａｇ、Ａｕ、Ｐｔ、Ｐｄ、Ｎｉ、Ｍｎ、Ｆｅ、Ｔｉ、Ａｌ、Ｚｎ及びＣｕの群から選ばれる１種以上の金属元素のイオンを含有し、該金属イオン含有セルロース繊維のカナダ標準濾水度(ＣＳＦ)が３０ 〜４００ｍｌである。
上述の金属イオンを用いることにより、抗菌機能が付与される。一方、酸化セルロース繊維の酸基のすべてに金属イオンが結合しなくても良く、残存した酸基も臭い成分であるアンモニア等を中和することができ、消臭機能が発揮される。
【００２８】
金属含有セルロース繊維に対する上記金属元素のイオンの含有量の合計の下限は、１０ｍｇ／ｇであることが好ましい。
金属含有セルロース繊維に対する上記金属元素のイオンの含有量の合計が１０〜６０ｍｇ／ｇであることが好ましい。金属元素のイオンの含有量の合計が１０ｍｇ／ｇ未満であると、セルロース繊維表面に存在する後述の金属イオンの量が十分でなく、消臭機能に劣ることがある。金属元素のイオンの含有量の合計が６０ｍｇ／ｇを超えると、コストアップになることがある。
【００２９】
金属イオン含有セルロース繊維のろ水度(ＣＳＦ)が３０ 〜４００ｍｌである。金属イオン含有セルロース繊維の一部をナノファイバー化することで、ナノファイバー化した部位では表面積が増大し、消臭効果や抗菌効果を高めることができる。特に、湿潤状態での消臭効果が向上する。一方、繊維を完全にナノファイバー化し過ぎると、繊維が完全離解し、パルプと配合して抄紙する際に歩留まりが低下したり、紙中に留まらず（残らず）、金属イオン含有セルロース繊維が有する消臭効果が低下する。ここで、ナノファイバー化とは、金属イオン含有セルロース繊維を繊維径100nm以下まで解繊した繊維にすることをいう。
【００３０】
そして、ナノファイバー化の程度は、ろ水度(ＣＳＦ)に反映されることがわかった。すなわち、金属イオン含有セルロース繊維のろ水度(ＣＳＦ)が３０ｍｌ未満であると、ナノファイバー化し過ぎてシートへの歩留まり減少により消臭効果が低下し、ろ水度(ＣＳＦ)が４００ｍｌを超えると、ナノファイバー化が不十分で消臭効果が低下する。
このように、金属イオン含有セルロース繊維のろ水度(ＣＳＦ)を３０〜４００ｍｌとすることで、消臭効果や抗菌効果が向上し、特に、湿潤状態での消臭効果が向上する。
金属イオン含有セルロース繊維のろ水度(ＣＳＦ)を５０〜２００ｍｌとすると、消臭効果や抗菌効果が向上し、特に、湿潤状態での消臭効果が向上するので特に好ましい。
金属イオン含有セルロース繊維のろ水度は、叩解処理を施した酸化セルロース繊維に金属イオンを含有させるか、又は金属イオンを含有させたセルロース繊維に叩解処理を施すことによって調整することができる。
【００３１】
又、金属イオン含有セルロース繊維の平均繊維長を０．５〜２．５ｍｍ、平均繊維径を１０〜４０μｍとすると、他の成分（一般のパルプ等）と混合する時にきれいに分散でき、かつ、セルロース繊維由来の高比表面積などの特性が得られるので好ましい。
平均繊維長、平均繊維径は、金属イオン含有セルロース繊維０．１ｇを離解し、Ｌ＆Ｗ社製Ｆｉｂｅｒ Ｔｅｓｔｅｒを用いて長さ加重平均繊維長と、長さ加重平均繊維径を算出して求める。
【００３２】
この金属イオン含有セルロース繊維は、表面にカルボキシル基又はカルボキシレート基が存在する酸化セルロース繊維に対し、金属化合物水溶液を接触させることによって得ることができる。
【００３３】
酸化セルロース繊維と上記金属の化合物を含む水溶液を接触させ、金属化合物に由来する金属イオンが、カルボキシレート基とイオン結合を形成、又は配位していると推測される。
【００３４】
金属化合物水溶液とは、金属塩の水溶液である。金属塩の例には、錯体（錯イオン）、ハロゲン化物、硝酸塩、硫酸塩、および酢酸塩が挙げられる。
【００３５】
金属化合物水溶液の濃度は特に限定されないが、セルロース繊維１００質量部に対して１０〜８０質量部が好ましく、３０〜６０質量部がより好ましい。
【００３６】
金属化合物を接触させる時間は適宜調整してよい。接触させる際の温度は特に限定されないが２０〜４０℃が好ましい。また、接触させる際の液のｐＨは特に限定されないが、ｐＨが低いと、カルボキシル基に金属イオンが結合しにくくなるため、７〜１３が好ましく、ｐＨ８〜１２が特に好ましい。
【００３７】
本発明において、金属イオン含有セルロース繊維の製造方法を以下に例示する。１）カルボキシル基又はカルボキシレート基量が０．１ 〜２．０ｍｍｏｌ／ｇである酸化セルロース繊維に金属イオンを付加した後に、金属イオン含有セルロース繊のカナダ標準濾水度、平均繊維径、平均繊維長を上記範囲に調整する。２）カナダ標準濾水度、平均繊維径、平均繊維長を調整したカルボキシル基又はカルボキシレート基量が０．１ 〜２．０ｍｍｏｌ／ｇである酸化セルロース繊維に金属イオンを付加する。
【００３８】
なお、上記１）の製造方法では金属イオンの残留量を低く抑えることができ、上記２）の製造方法では効率よく金属イオンを付加することができる。
【００３９】
酸化セルロース繊維が金属イオンを含有していることは、走査型電子顕微鏡像、及び強酸による抽出液のＩＣＰ発光分析で確認できる。つまり、金属イオンは走査型電子顕微鏡像では存在を確認できず、一方でＩＣＰ発光分析では金属を含有していることを確認できる。これに対し、例えば上記金属がイオンから還元されて金属粒子として存在している場合は、走査型電子顕微鏡像で金属粒子を確認することができるので、金属イオンの有無を判定できる。また、走査型電子顕微鏡像と元素マッピングによっても金属イオンの有無を判定できる。つまり、走査型電子顕微鏡像では金属イオンを確認できないが、元素マッピングをすることで金属イオンが存在することを確認できる。
【００４０】
（衛生薄葉紙）
本発明の衛生薄葉紙は、上記した金属含有セルロース繊維を含有する。本発明の衛生薄葉紙が上記した金属含有セルロース繊維を２〜３０質量％含有することが好ましい。
上記したように、金属イオン含有セルロース繊維のろ水度(ＣＳＦ)を３０〜４００ｍｌとすることで、消臭効果や抗菌効果が向上する。このため、衛生薄葉紙中の金属イオン含有セルロース繊維の含有割合を少なくしても、消臭機能が低下しないので、高価な金属イオン含有セルロース繊維を低減してコストダウンを図ることができる。
衛生薄葉紙中の金属イオン含有セルロース繊維の割合が２質量％未満であると、消臭機能が低下する場合がある。金属イオン含有セルロース繊維の割合が３０質量％を超えるとコストアップとなる場合がある。
【００４１】
本発明の実施形態に係る衛生薄葉紙は、セルロース繊維を含む抄紙原料を抄紙して製造することができる。上記セルロース繊維以外の抄紙原料としては、例えば針葉樹パルプ（NBKP）又は広葉樹パルプ(LBKP)などのバージンパルプや、古紙から再生した古紙パルプを用いることができる。これらパルプは衛生用紙の要求品質に合わせて、適宜所定の種類及び配合割合で適宜配合される。抄紙原料は、要求品質及び操業の安定のために様々な薬品を添加（内添）してもよく、これら薬品としては、柔軟剤、嵩高剤、染料、分散剤、湿潤紙力増強剤、乾燥紙力剤、濾水向上剤、ピッチコントロール剤、歩留向上剤などが挙げられる。
【００４２】
得られた衛生薄葉紙の坪量を例えば７〜４０ｇ/ｍ2とすることができる。又、衛生薄葉紙の強度として、ＧＭＴ値｛（ＤＭＤ×ＤＣＤ）1/2｝を６０〜４２０（Ｎ/ｍ）とすることができる。
ＤＭＤ及びＤＣＤは、それぞれ衛生薄葉紙の乾燥時のＭＤ方向及びＣＤ方向の引張り強さであり、ＪＩＳ  Ｐ８１１３に従って測定する。但し、測定時の試料幅は25ｍｍとし、ＤＭＤ及びＤＣＤの単位は「Ｎ/ｍ」とする。
【００４３】
本発明の実施形態に係る衛生用紙は、公知の抄紙法により製造することができる。まず、金属イオン含有セルロース繊維をろ水度(ＣＳＦ)３０〜４００ｍｌに解繊（叩解）する。金属イオンを含有する前の酸化セルロース繊維を叩解した後、金属イオンを担持させてもよい。後者の場合、叩解後の繊維に金属イオンを含有（担持）させると、ろ水度が高くなる傾向にあるので、金属イオンを含む前の酸化セルロース繊維のろ水度を３０〜４００ｍｌよりも低い所定の値に調整し、金属イオンを含有させることにより、ろ水度が３０〜４００ｍｌの範囲に入るように設定すれば良い。
【００４４】
そして、叩解後の金属イオン含有セルロース繊維と、パルプとを適宜混合してなる抄紙原料を原料タンクから供給し、さらに白水により希釈して紙料を調製する。この紙料を脱気スクリーニング除塵後、ファンポンプでストックインレットに送る。ストックインレットは、抄紙機のワイヤー全幅に、均一でフロック（小さな塊）がなく、流れ縞を生じないように繊維をよく分散させた紙料を、適正な濃度、速度、角度でワイヤー上に供給する。ストックインレットとしては、高所に大気開放で設置されるヘッドボックス、加圧式、ハイドローリック式などがあるがいずれを採用しても良い。そして、ストックインレットからワイヤー及びフェルトの間に紙料をジェット吐出し、フェルト上にシート（ウェブ、湿紙）を形成する。
【００４５】
ワイヤー及びフェルトの間に形成されたウェブは、プレッシャーロールでヤンキードライヤーに密着転送される。次に、ウェブはヤンキードライヤー及びヤンキードライヤーフードにより乾燥され、さらにクレーピングドクターによりクレーピング処理されながらヤンキードライヤーから剥がされ、リールドラムを介してリールに巻き取られる。ヤンキードライヤーは、ウェブを乾燥させるための鋳鉄又は鋳鋼製のドラムであり、外径は一般には2.4〜6ｍである。
【００４６】
ここで、クレーピングは、紙を縦方向（マシン走行方向）に機械的に圧縮してクレープと称される波状の皺を形成する方法であり、衛生用紙に嵩（バルク感）、柔らかさ、吸水性、表面の滑らかさ、美観（クレープの形状）などを付与する。そして、ヤンキードライヤーとリールの速度差（リールの速度≦ヤンキードライヤーの速度）により、クレーピングドクターでクレープが形成される。クレープの特性は、上記速度差にもよるが、ヤンキードライヤー上の原紙の坪量が７〜４０ｇ/ｍ2であれば、リール上での坪量は概略９〜５０ｇ/ｍ2となり、ヤンキードライヤー上の坪量より大きくなる。
ヤンキードライヤーとリールの速度差に基づくクレープ率は次式により定義される。
クレープ率（％）＝100×（ヤンキードライヤー速度（ｍ/分）−リール速度（ｍ/分））÷リール速度（ｍ/分）
クレープの品質やクレーピングの操業性は、クレープ率によってほぼ決まり、本発明において、クレープ率は１０〜５０％の範囲が好適である。
【００４７】
（吸収性物品）
次に、本発明の実施形態に係る吸収性物品について説明する。
図１は、本発明の第１の実施形態に係る吸収性物品（パンツ型紙おむつ）２００の外観図である。吸収性物品２００は、吸水性を有する吸水性物品本体部２０と、吸水性物品本体部２０を内部に保持してパンツ形状をなす外装体１００とを備えている。
外装体１００には、ポリプロピレン、ポリエステル、ポリエチレン等の熱可塑性樹脂からなり、スパンボンドやエアースルー製法で製造された不織布を用いることができる。又、外装体１００は、少なくとも外装シートと内装シートとを有する２枚以上のシートを積層して構成することが好ましい。
吸水性物品本体部２０は細長く、長手方向中央部付近がやや幅狭になっていて、吸収性物品２００の股間に配置されている。
【００４８】
図２は、図１のＡ−Ａ線に沿う吸水性物品本体部２０の断面図である。吸水性物品本体部２０は、身体接触側表面(図２の上面)を形成する液透過性の親水性表面シート（トップシート、外層シート）２と、液不透過性のバックシート６と、親水性表面シート２とバックシート６の間に配置され、親水性繊維と高吸水性樹脂とを有する吸収コア４ａ、４ｂと、を含んで構成されている。又、各吸収コア４ａ、４ｂは、それぞれコアラップシート１０ａ、１０ｂで被覆されている。さらに、吸水性物品本体部２０の両側部が撥水性のサイドシートからなる立体ギャザー３０として立ち上がって尿等の横漏れを防止する。
【００４９】
なお、本実施形態では、それぞれコアラップシート１０ａ、１０ｂで被覆された各吸収コア４ａ、４ｂは、吸収コア４ａが親水性表面シート２側を向くように積層されていて、吸収コア４ａの幅に比べて吸収コア４ｂの幅がおよそ１／２になっている。
１つの吸水性物品本体部２０につき、吸収コアとそれを包むコアラップシートは１つでもよく、複数でもよい。
【００５０】
親水性表面シート２は不織布からなり、着用者の皮膚に接するため、感触が柔らかで、皮膚に刺激を与えない材料から形成されるとよい。親水性表面シート２は、ポリプロピレン、ポリエチレン、ポリエステルなどの合成繊維による、エアースルー不織布、ポイントボンド不織布、スパンボンド不織布、スパンレース不織布などが使用できる。特に液戻り量の少ないエアースルー不織布が好適である。
バックシート６は、吸水性物品本体部２０内において保持している液体などが下着に漏れないような防水性を有する液不透過性の材料から形成されていればよく、通気性のポリエチレンフィルムなどの薄いプラスチックフィルムとすることができる。また、バックシート６として透湿性のフィルムを用い、ムレを低減してもよい。
【００５１】
吸収コア４ａ、４ｂは、木材フラッフパルプのような親水性繊維（フラッフ）と、高吸水性樹脂（ＳＡＰ）の粒子とを混合して形成することができる。また、ＳＡＰをシート状とした、いわゆるＳＡＰシートを使用してもよい。親水性繊維としては、木材パルプフラッフの代わりに、合成繊維、ポリマー繊維などを使用してもよい。また、親水性繊維として抗菌性の繊維を配合しても良い。
【００５２】
次に、コアラップシート１０ａ、１０ｂについて説明する。本発明の実施形態に係る吸収性物品においては、コアラップシート１０ａ、１０ｂに上述した本発明の衛生用紙を用いることで、消臭効果や抗菌効果が向上する。
【００５３】
本発明は上記した実施形態に限定されず、本発明の思想と範囲に含まれる様々な変形及び均等物に及ぶことはいうまでもない。
上記した実施形態では、金属イオン含有セルロース繊維を衛生薄葉紙に抄紙したが、他の各種紙（段ボール、コピー用紙、印刷用紙等）を抄紙してもよく、紙の種類は限定されない。
【００５４】
吸収性物品は、上記したパンツ型紙おむつに限られず、例えば生理用ナプキンのように細長い片状であって、局部に当てるタイプであってもよい。又、上記した実施形態では、液透過性の外層シート２が吸収コア４ａの片面（身体接触側表面）のみを覆ったが、吸収コアの両面を液透過性の外層シートで覆い、吸収性物品の表面と裏面の両方の面から尿等を吸収可能としてもよい。
又、上記コアラップシートは、吸収コアを被覆するものにかぎらず、吸収コアの表面に積層して使用してもよい。又、吸収コアを複数積層する場合には、各吸収コアの間にコアラップシートを介装してもよい。
【実施例１】
【００５５】
以下、実施例を挙げて、本発明を具体的に説明するが、本発明は勿論これらの例に限定されるものではない。【００５６】
＜第１実験＞
[実施例１]
セルロース原料（針葉樹由来の漂白済み未叩解クラフトパルプ）５００ｇ（絶乾）をＴＥＭＰＯ（Ｓｉｇｍａ  Ａｌｄｒｉｃｈ社）７８０ｍｇと臭化ナトリウム７５．５ｇを溶解した水溶液５００ｍｌに加え、パルプが均一に分散するまで撹拌した。反応系に次亜塩素酸ナトリウム水溶液を６．０ｍｍｏｌ／ｇになるように添加し、酸化反応を開始した。反応中は系内のｐＨが低下するが、３Ｍ水酸化ナトリウム水溶液を逐次添加し、ｐＨ１０に調整した。次亜塩素酸ナトリウムを消費し、系内のｐＨが変化しなくなった時点で反応を終了した。反応後の混合物をガラスフィルターで濾過してパルプを分離・水洗することで酸価１．６ｍｍｏｌ／ｇの酸化セルロース繊維を得た。【００５７】
次に上記で得られた酸化セルロース繊維を、ナイアガラビーターを用いて、カナダ標準濾水度（ＣＳＦ）が２３０ｍｌになるまで叩解処理を行った。叩解処理を施した後の酸化セルロース繊維の繊維長／繊維径は、０．８０ｍｍ／２０μｍであった。
なお、図３に示すように、実施例１の叩解後の酸化セルロース繊維を透過型電子顕微鏡で観察したところ、セルロース繊維の一部がナノファイバー化され、この微細なナノファイバーが矢印の領域で分散して（広がって）、表面積が増大していることが確認された。【００５８】
＜平均繊維長、平均繊維径の測定方法＞
金属イオン含有セルロース繊維０．１ｇを離解し、Ｌ＆Ｗ社製Ｆｉｂｅｒ Ｔｅｓｔｅｒを用いて長さ加重平均繊維長と、長さ加重平均繊維径を算出した。【００５９】
＜酸化処理したパルプのカルボキシル基量の測定＞
酸化パルプのカルボキシル基量は、次の方法で測定した：
酸化パルプの０．５質量％スラリーを６０ｍｌ調製し、０．１Ｍ塩酸水溶液を加えてｐＨ２．５とした後、０．０５Ｎの水酸化ナトリウム水溶液を滴下してｐＨが１１になるまで電気伝導度を測定し、電気伝導度の変化が緩やかな弱酸の中和段階において消費された水酸化ナトリウム量（ａ）から、下式を用いて算出した：カルボキシル基量〔ｍｍｏｌ／ｇ酸化パルプ〕＝ ａ〔ｍｌ〕× ０．０５／酸化パルプ質量〔ｇ〕。【００６０】
この測定の結果、得られた酸化パルプのカルボキシル基量は１．６４ｍｍｏｌ／ｇであった。【００６１】
[参考例１]
セルロース原料（針葉樹由来の漂白済み未叩解クラフトパルプ）５００ｇ（絶乾）をＴＥＭＰＯ（Ｓｉｇｍａ  Ａｌｄｒｉｃｈ社）７８０ｍｇと臭化ナトリウム７５．５ｇを溶解した水溶液５００ｍｌに加え、パルプが均一に分散するまで撹拌した。反応系に次亜塩素酸ナトリウム水溶液を６．０ｍｍｏｌ／ｇになるように添加し、酸化反応を開始した。反応中は系内のｐＨが低下するが、３Ｍ水酸化ナトリウム水溶液を逐次添加し、ｐＨ１０に調整した。次亜塩素酸ナトリウムを消費し、系内のｐＨが変化しなくなった時点で反応を終了した。反応後の混合物をガラスフィルターで濾過してパルプを分離・水洗することで酸価１．６ｍｍｏｌ／ｇの酸化セルロース繊維を得た。
次に上記で得られた酸化セルロース繊維を、ナイアガラビーターを用いて、カナダ標準濾水度（ＣＳＦ）が２３０ｍｌになるまで叩解処理を行った。叩解処理を施した後の酸化セルロース繊維の繊維長／繊維径は、０．８ｍｍ／２０μｍであった。【００６２】
[実施例２]
参考例１の叩解処理後の酸化セルロース繊維（濾水度２３０ｍｌ）を、ｐＨ９にし、酸化セルロース繊維１ｇ当たり１．６ｍｍｏｌの金属塩（ＣｕＣｌ２）水溶液を加えて撹拌し酸化セルロース繊維にＣｕイオンを含有させ後に、洗浄して未反応の金属塩を除去した。得られた金属イオン含有セルロース繊維の金属イオン含有量は金属イオン含有セルロース繊維１ｇ当たり、３２ｍｇであった。【００６３】
＜金属イオン含有量の測定＞
金属イオン酸化セルロース繊維を、６０℃にて絶乾とした。その後、乾燥させたこの試料０．０４ｇを採取し、濃硝酸を１０ｍＬ加えた。この抽出液を１０倍希釈し、誘導結合プラズマ発行分光分析法（ＩＣＰ−ＯＥＳ、島津製作所製：ＩＣＰＥ-９０００）を用いて金属イオン含有量を測定した。【００６４】
[実施例３]
金属塩水溶液としてＣｕＣｌ２をＡｇＮＯ３水溶液、ｐＨ７に変更した以外は実施例２と同様にして金属イオン含有セルロース繊維を得た。得られた金属イオン含有セルロース繊維の金属イオン含有量は金属イオン含有セルロース繊維１ｇ当たり、２０ｍｇであった。【００６５】
[実施例４]
参考例１で得られた酸化セルロース繊維（叩解処理前）を、ナイアガラビーターを用いて、カナダ標準濾水度（ＣＳＦ）が３５ｍｌになるまで叩解処理を行った。叩解処理を施した後の酸化セルロース繊維の繊維長／繊維径は、０．６ｍｍ／１８μｍであった。
この酸化セルロース繊維を、ｐＨ９にし、酸化セルロース繊維１ｇ当たり１．６ｍｍｏｌの金属塩（ＣｕＣｌ２）水溶液を加えて撹拌し酸化セルロース繊維にＣｕイオンを含有させた後に、洗浄して未反応の金属塩を除去した。得られた金属イオン含有セルロース繊維の金属イオン含有量は金属イオン含有セルロース繊維１ｇ当たり、３３ｍｇであった。【００６６】
［実施例５］
参考例１で得られた酸化セルロース繊維（叩解処理前）を、ナイアガラビーターを用いて、カナダ標準濾水度（ＣＳＦ）が３８０ｍｌになるまで叩解処理を行った。叩解処理を施した後の酸化セルロース繊維の繊維長／繊維径は、２．２ｍｍ／２５μｍであった。
上記で得られた酸化セルロース繊維を、ｐＨ９にし、酸化セルロース繊維１ｇ当たり１．６ｍｍｏｌの金属塩（ＣｕＣｌ２）水溶液を加えて撹拌し酸化セルロース繊維にＣｕイオンを含有させ後に、洗浄して未反応の金属塩を除去した。得られた金属イオン含有セルロース繊維の金属イオン含有量は金属イオン含有セルロース繊維１ｇ当たり、３０ｍｇであった。【００６７】
［実施例６］
参考例１の叩解処理後の酸化セルロース繊維（濾水度２３０ｍｌ）を、ｐＨ９にし、酸化セルロース繊維１ｇ当たり１．６ｍｍｏｌの金属塩（ＣｕＣｌ２）水溶液を加えて撹拌し酸化セルロース繊維にＣｕイオンを含有させ後に、洗浄して未反応の金属塩を除去した。得られた金属イオン含有セルロース繊維の金属イオン含有量は金属イオン含有セルロース繊維１ｇ当たり、５０ｍｇであった。【００６８】
［実施例７］
参考例１の叩解処理後の酸化セルロース繊維（濾水度２３０ｍｌ）を、ｐＨ９にし、酸化セルロース繊維１ｇ当たり０．５ｍｍｏｌの金属塩（ＣｕＣｌ２）水溶液を加えて撹拌し酸化セルロース繊維にＣｕイオンを含有させ後に、洗浄して未反応の金属塩を除去した。得られた金属イオン含有セルロース繊維の金属イオン含有量は金属イオン含有セルロース繊維１ｇ当たり、１５ｍｇであった。【００６９】
［実施例２］
参考例１で得られた酸化セルロース繊維（叩解処理前）を、ナイアガラビーターを用いて、カナダ標準濾水度（ＣＳＦ）が５０ｍｌになるまで叩解処理を行った。叩解処理を施した後の酸化セルロース繊維の繊維長／繊維径は、０．７ｍｍ／１８μｍであった。
上記で得られた酸化セルロース繊維を、ｐＨ９にし、酸化セルロース繊維１ｇ当たり１．６ｍｍｏｌの金属塩（ＣｕＣｌ２）水溶液を加えて撹拌し酸化セルロース繊維にＣｕイオンを含有させ後に、洗浄して未反応の金属塩を除去した。得られた金属イオン含有セルロース繊維の金属イオン含有量は金属イオン含有セルロース繊維１ｇ当たり、３０ｍｇであった。【００７０】
［実施例３］
参考例１で得られた酸化セルロース繊維（叩解処理前）を、ナイアガラビーターを用いて、カナダ標準濾水度（ＣＳＦ）が１８０ｍｌになるまで叩解処理を行った。叩解処理を施した後の酸化セルロース繊維の繊維長／繊維径は、０．８ｍｍ／２０μｍであった。
上記で得られた酸化セルロース繊維を、ｐＨ９にし、酸化セルロース繊維１ｇ当たり１．６ｍｍｏｌの金属塩（ＣｕＣｌ２）水溶液を加えて撹拌し酸化セルロース繊維にＣｕイオンを含有させ後に、洗浄して未反応の金属塩を除去した。得られた金属イオン含有セルロース繊維の金属イオン含有量は金属イオン含有セルロース繊維１ｇ当たり、３０ｍｇであった。【００７１】
[比較例１]
針葉樹由来の漂白済み未叩解クラフトパルプを用いた。金属イオンは含有させなかった。【００７２】
［比較例２］
参考例１で得られた酸化セルロース繊維（叩解処理前）を、ナイアガラビーターを用いて、カナダ標準濾水度（ＣＳＦ）が５５０ｍｌになるまで叩解処理を行った。叩解処理を施した後の酸化セルロース繊維の繊維長／繊維径は、３．０ｍｍ／２９μｍであった。
この酸化セルロース繊維を、ｐＨ９にし、酸化セルロース繊維１ｇ当たり１．６ｍｍｏｌの金属塩（ＣｕＣｌ２）水溶液を加えて撹拌し酸化セルロース繊維にＣｕイオンを含有させ後に、洗浄して未反応の金属塩を除去した。得られた金属イオン含有セルロース繊維の金属イオン含有量は金属イオン含有セルロース繊維１ｇ当たり、３１ｍｇであった。【００７３】
[比較例３]
セルロース原料（針葉樹由来の漂白済み未叩解クラフトパルプ）５００ｇ（絶乾）をＴＥＭＰＯ（Ｓｉｇｍａ  Ａｌｄｒｉｃｈ社）７８０ｍｇと臭化ナトリウム７５．５ｇを溶解した水溶液５００ｍｌに加え、パルプが均一に分散するまで撹拌した。反応系に次亜塩素酸ナトリウム水溶液を６．０ｍｍｏｌ／ｇになるように添加し、酸化反応を開始した。反応中は系内のｐＨが低下するが、３Ｍ水酸化ナトリウム水溶液を逐次添加し、ｐＨ１０に調整した。次亜塩素酸ナトリウムを消費し、系内のｐＨが変化しなくなった時点で反応を終了した。反応後の混合物をガラスフィルターで濾過してパルプを分離・水洗することで酸価１．６ｍｍｏｌ／ｇの酸化セルロース繊維を得た。【００７４】
次に上記で得られた酸化セルロース繊維を、ナイアガラビーターを用いて、カナダ標準濾水度（ＣＳＦ）が２３０ｍｌになるまで叩解処理を行った。叩解処理を施した後の酸化セルロース繊維の繊維長／繊維径は、０．８ｍｍ／２０μｍであった。
さらに、上記で得られた酸化セルロース繊維を、ｐＨ９にし、酸化セルロース繊維１ｇ当たり１．６ｍｍｏｌの金属塩（ＣｕＣｌ２）水溶液を加えて撹拌し酸化セルロース繊維にＣｕイオンを含有させた後に、水素化ホウ素ナトリウム水溶液を加えて還元して粒子を生成させた。洗浄して未反応の金属塩を除去し、金属粒子が３０ｍｇ／ｇの金属粒子担持セルロース繊維を得た。
なお、金属粒子の存在は走査型電子顕微鏡像で確認した。また、金属粒子担持量は上述の金属イオン含有量と同様の測定で得られた値である。【００７５】
＜消臭効果＞
酸化セルロース繊維、金属イオン含有セルロース繊維、金属粒子担持セルロース繊維、クラフトパルプをそれぞれ１０ｇ（絶乾）コック付きガスバッグに、アンモニア水溶液（アンモニア水2mL:水2mL）の飽和ガスを1.2mL注射器で挿入し、さらにエアーポンプにて空気を1.5L充填した。上記飽和ガスは、アンモニア水溶液が入っている密閉容器の気相から採取した。飽和ガス及び空気を充填後のガスバッグ中のアンモニアガス濃度は80〜90ppmであった。次に、検知管に吸引器とゴムチューブを繋ぎ、ゴムチューブをガスバッグに繋いだ。そして、空気を充填してから５０分経過後のガスバッグ内のアンモニアガス濃度を測定した。【００７６】
実施例、比較例の繊維１ｇ（水分量７％）を入れたガスバック（ＰＶＤＦバック２Ｌ  Ａ−６ＳＮ  近江オドエアサービス社製）に空気１．５Ｌを注入後、試験片を入れていないガスバック内に注入したときの２分後のアンモニア濃度が９０〜１００ｐｐｍとなるように濃度を調整したアンモニアガスを一定量注入し、２時間後のガスバック中の臭気を以下の基準で評価した。評価が○、◎であれば十分な消臭効果がある。なお、本試験は、湿潤状態の消臭効果を評価しており、乾燥状態より消臭し難い。特に吸収性物品等のコアラップシートは尿等によって湿潤状態となるため、湿潤状態での消臭効果が高いと有利である。【００７７】
◎：消臭効果が非常に良い
○：消臭効果が良い
△：消臭効果がわずかにある
×：消臭効果がほとんどない【００７８】
得られた結果を表１に示す。【００７９】
【表１】
2017014255.tif 000002
【００８０】
表１から明らかなように、酸化セルロース繊維に金属元素のイオンを含有し、カナダ標準ろ水度が３０〜４００ｍｌである各実施例の場合、十分な消臭効果を有していた。特に、ろ水度が５０〜２００ｍｌの範囲内である実施例８，９の場合、他の実施例に比べて消臭効果がさらに優れていた。
一方、酸化セルロース繊維を用いず、金属元素のイオンも含有しない比較例１の場合、消臭効果がほとんど無かった。
カナダ標準濾水度が４００ｍｌを超えた比較例２、及び金属元素のイオンの代わりに金属粒子を含有した比較例３の場合、消臭効果が十分ではなかった。
なお、金属元素のイオンを含有しないが、カルボキシル基を有し、濾水度が３０〜４００ｍｌである酸化セルロース繊維を用いた参考例の場合、消臭効果がわずかに見られた。これは、酸化セルロース繊維の一部が叩解でナノファイバー化され、ナノファイバー化した部位では表面積が増大し、消臭効果を生じたためと考えられる。【００８１】
＜第２実験＞【００８２】
＜実験Ａ：金属イオン含有セルロース繊維の製造＞
乾燥重量で５．００ｇの未乾燥の針葉樹漂白クラフトパルプ、３９ｍｇの２，２，６，６−テトラメチルピペリジン−１−オキシル（ＴＥＭＰＯ）及び５１４ｍｇの臭化ナトリウムを水５００ｍｌに分散させた後、１５質量％次亜塩素酸ナトリウム水溶液を、１ｇのパルプ（絶乾）に対して次亜塩素酸ナトリウムの量が５．５ｍｍｏｌとなるように加えて反応を開始した。反応中は３ＭのＮａＯＨ水溶液を滴下してｐＨを１０．０に保った。ｐＨに変化が見られなくなった時点で反応終了と見なし、反応物をガラスフィルターにてろ過した後、十分な量の水による水洗、ろ過を２回繰り返し、固形分量１５質量％の水を含浸させたＴＥＭＰＯ酸化セルロース繊維を得た。
このＴＥＭＰＯ酸化セルロース繊維はその表面にカルボキシル基またはカルボキシレート基を有する。金属イオンを含有する前のＴＥＭＰＯ酸化セルロース繊維の酸基量（酸化セルロース繊維１ｇ当たり）を表１に示す。【００８３】
次に、得られたＴＥＭＰＯ酸化セルロース繊維（この時点では金属イオンを含有していない）を解繊（叩解）し、得られた叩解後のＴＥＭＰＯ酸化セルロース繊維に対し、表１に示すｐＨと濃度（ＴＥＭＰＯ酸化セルロース繊維１ｇ当たり）の金属塩水溶液を加えて撹拌した。これにより、ＴＥＭＰＯ酸化セルロース繊維に金属イオンを担持させた。ＴＥＭＰＯ酸化セルロース繊維に対する金属イオンの含有量を表１に示す。金属イオンを担持させた後のＴＥＭＰＯ酸化セルロース繊維のろ水度をカナダ標準濾水度測定法（JIS P 8121:2012）に基づき測定したところ、表２に示すろ水度(ＣＳＦ/フリーネス)であった。
なお、図３、図４に示すように、実施例１４の叩解後の金属イオン含有セルロース繊維を透過型電子顕微鏡で観察したところ、セルロース繊維の一部がナノファイバー化され、この微細なナノファイバーが矢印の領域で分散して（広がって）、表面積が増大していることが確認された。【００８４】
＜実験Ｂ：コアラップシートの製造＞
次に、叩解後の金属イオン含有セルロース繊維と、パルプ（ＮＢＫＰ及びＬＢＫＰ）とを、表２に示す配合比で配合してパルプスラリーを調製し、抄紙して各実施例及び比較例のコアラップシートを製造した。
比較例１３として、市販の金属（Ｃｕ及びＡｇ）イオン担持ゼオライト高密度結晶化パルプ（商品名セルガイア（登録商標））を配合し、抄紙してコアラップシートを製造した。【００８５】
なお、各実施例のコアラップシートを走査型電子顕微鏡で観察したところ、紙の繊維のみが確認された。また、各実施例のコアラップシートにつき、強酸で溶解した後の抽出液のＩＣＰ（（高周波誘導結合プラズマ）発光分析を行い、いずれも金属が含有されていることが確認された。以上のことより、各実施例のコアラップシートは酸化セルロース繊維に金属イオンを含有していることがわかる。【００８６】
得られたコアラップシートにつき、以下の評価を行った。
＜坪量＞
得られたコアラップシートの坪量を、ＪＩＳ Ｐ ８１２４に従って測定した。
＜強度＞
得られたコアラップシートを、吸収性物品加工機に装入して吸収性物品を製造する際、コアラップシートの紙切れの有無を検査し、強度を評価した。評価が◎か○であれば、実用上問題はない。
◎：非常に良い（１２時間製造の間、紙切れ発生なし）
〇：良い（１２時間製造の間、紙切れ２回以下）
×：悪い（１２時間製造の間、紙切れ３回以上）【００８７】
＜消臭効果＞
5cm×5cmの試験片が4枚入ったコック付きガスバッグに、アンモニア水溶液（アンモニア水2mL:水2mL）の飽和ガスを1.2mL注射器で挿入し、さらにエアーポンプにて空気を1.5L充填した。上記飽和ガスは、アンモニア水溶液が入っている密閉容器の気相から採取した。飽和ガス及び空気を充填後のガスバッグ中のアンモニアガス濃度は80〜90ppmであった。次に、検知管に吸引器とゴムチューブを繋ぎ、ゴムチューブをガスバッグに繋いだ。そして、空気を充填してから５０分経過後のガスバッグ内のアンモニアガス濃度を測定した。
◎：非常に良い  残存濃度が初期の１/５以下
○：良い        残存濃度が初期の１/５を超え１/４以下
△：普通        残存濃度が初期の１/４を超え１/３以下
×：悪い        残存濃度が初期の１/３超え
また、試験片1gに対して5ｇの割合で精製水を滴下した後、同様に評価して湿潤状態の消臭効果を評価した。
評価が◎か○であれば、実用上問題はない。【００８８】
＜リント（紙粉等の微粉落下）＞
ＪＩＳ Ｂ９９２３（タンブリング法）に準じてコアラップシートの発塵試験を行い、パーティクルカウンター（リオン製、製品名「ＫＣ−０１Ｄ１」）にて測定を行った。次の基準で評価した。評価が良いほど紙粉やゼオライト等の微粉の落下が少ない。評価が◎か○であれば、実用上問題はない。
◎：非常に良い
○：普通
×：悪い【００８９】
得られた結果を表２、表３に示す。なお、表３の比較例１１のろ水度は、ろ水度が測定できないほど小さく、金属イオン含有セルロース繊維が完全にナノファイバー化しているとみなした。【００９０】
【表２】
2017014255.tif 000003
【００９１】
【表３】
2017014255.tif 000004
【００９２】
表３から明らかなように、各実施例の場合、十分な消臭機能を有すると共に強度が高く、かつ金属イオン含有セルロース繊維の割合を少なくして低コストを実現できた。特に、湿潤状態での消臭効果が乾燥状態の消臭効果と同等であった。
一方、金属イオン含有セルロース繊維のろ水度が５０ｍｌ未満である比較例１１の場合、金属イオン含有セルロース繊維が完全にナノファイバー化（完全離解）して紙中に残る割合が少なく、消臭機能が各実施例よりも大幅に劣った。
金属イオン含有セルロース繊維のろ水度が２００ｍｌを超えた比較例１２，１４の場合も、金属イオン含有セルロース繊維の割合が少ない（１０質量％）ことと相俟って、湿潤状態での消臭機能が各実施例よりも大幅に劣った。なお、比較例１４は、金属イオン含有セルロース繊維を叩解せずに用いた。
金属担持ゼオライト高密度結晶化パルプ（商品名セルガイア（登録商標））を配合して抄紙した比較例１３の場合、紙粉等の微粉の落下が顕著であり、強度が低下した。又、湿潤状態でゼオライトが水分を吸着してしまい、消臭機能が各実施例よりも大幅に劣った。
【符号の説明】
【００９３】
２  外層シート（親水性表面シート）
４ａ、４ｂ  吸収コア
２０  吸水性物品本体部
１０ａ、１０ｂ  コアラップシート
２００  吸水性物品
【図１】
2017014255.tif 000005
【図２】
2017014255.tif 000006
【図３】
2017014255.tif 000007
【国際調査報告】
2017014255.tif 000008
2017014255.tif 000009
2017014255.tif 000010
2017014255.tif 000011